СПОСОБ ПРИГОТОВЛЕНИЯ ФОЖАЗИТНОГО ЦЕОЛИТА

1. Способ приготовления цеолита, имеющего размер элементарной ячейки в пределах от 24,42 до 24,52 Å; мольное отношение кремнезем/глинозем (ОКГ) в массе в пределах от 10 до 15; и площадь поверхности от 910 до 1020 м2/г, который включает:
a) получение исходного цеолита с фожазитной структурой, имеющего отношение кремнезем/глинозем от 4,5 до 6,5 и уровень щелочи ниже 1,5 вес.%;
b) паровую прокалку путем обработки указанного исходного цеолита при температуре в пределах от 550 до 750°С и парциальном давлении пара в пределах от 5 до 50 об.% в расчете на общий объем присутствующего газа в течение времени, достаточного для получения промежуточного цеолита с размером элементарной ячейки от 24,40 до 24,50 Å;
c) введение промежуточного цеолита в контакт с подкисленным раствором, содержащим от 4 до 9 ммоль кислоты с pKa ниже 0 на грамм цеолита и, при необходимости, аммониевую соль, в условиях, обеспечивающих образование цеолита, имеющего размер элементарной ячейки от 24,42 Å до 24,52 Å; ОКГ в пределах от 10 до 15; и площадь поверхности от 910 до 1020 м2/г; и
d) выделение указанного цеолита.
2. Способ по п.1, в котором полученный на стадии b) цеолит перед введением его в контакт с подкисленным раствором на стадии с) обрабатывают водным раствором, содержащим аммониевую соль.
3. Способ по п.1 или 2, в котором полученный на стадии с) цеолит обрабатывают водным раствором, содержащим аммониевую соль, и, при необходимости, промывают водой и сушат.
4. Способ по п.1 или 2, в котором количество кислоты с pKa ниже 0 составляет от 5 до 8 ммоль на грамм цеолита.
5. Способ по п.1 или 2, в котором рН подкисленного раствора не превышает 4.
6. Способ приготовления композиции носителя катализатора гидрокрекинга, который включает:
(i) приготовление фожазитного цеолита способом по любому из пп.1-5 и
(ii) смешивание цеолита с аморфным связующим компонентом.
7. Способ приготовления композиции катализатора гидрокрекинга, который включает приготовление композиции носителя катализатора по п.6 и, кроме того,
(iii) введение по меньшей мере одного компонента гидрирования.
8. Способ превращения углеводородного сырья в более низкокипящие материалы, который включает контактирование сырья при повышенных температуре и давлении с композицией катализатора гидрокрекинга, полученной способом по п.7.